Brevet FR3044026A1 (20170526)
REVENDICATIONS1. Article, en particulier destiné à la protection solaire, comprenant au moins une couche métallique, et une couche textile ayant une face externe comprenant au moins un polymère en mélange avec au moins un plastifiant formant une première matrice, caractérisé en ce que la liaison entre ladite première matrice et la couche métallique est assurée par une couche intermédiaire polymérique comprenant au moins un polymère de couplage, ledit polymère de couplage étant lié par liaisons chimiques, d'une part à la première matrice et, d'autre part à la couche métallique.\n<CLM>\1\tArticle, selon la revendication 1, caractérisé en ce que la couche textile comprend, au moins selon sa face externe, des fibres et/ou des fils dont tout ou partie desdites fibres et/ou des fils sont chacun revêtus d'une gaine formée de ladite première matrice.\n<CLM>\1\tArticle selon l'une ou l'autre des revendications 1 et 2, caractérisé en ce que les liaisons chimiques existant, d'une part entre le polymère de couplage et la première matrice et, d'autre part entre le polymère de couplage et la couche métallique, sont des liaisons covalentes, hydrogènes ou polaires.\n<CLM>\1\tArticle selon l'une quelconque des revendications 1 à 3, caractérisé en ce que les liaisons chimiques, existant entre le polymère de couplage et la couche métallique, sont assurées par l'intermédiaire de fonctions M-OH portées par la couche intermédiaire ou de ponts covalents 0- M-0, avec M = Al, Zr, Ti, Cr ou, de préférence, Si.\n<CLM>\1\tArticle selon l'une quelconque des revendications 1 à 4, caractérisé en ce que la couche polymérique intermédiaire comprend un ou plusieurs polymères à fonctions réactives, notamment choisies parmi les groupements au moins divalents listés ci-après : hydroxy, acide carboxylique, amine, amide, anhydride d'acide, isocyanate, époxy, caprolacta me, carbodii mide. 3044026 29\n<CLM>\1\tArticle selon l'une quelconque des revendications 1 à 5, caractérisé en ce que la couche polymérique intermédiaire est en un polymère choisi parmi : les polyesters, polyamides, polyuréthanes, polyoléfines, les copolyoléfines, les élastomères de polyoléfines, les résines phénoxy, les 5 polymères chlorés (notamment le polychlorure de vinyle et le polychlorure de vinylidène), les résines époxys, et leurs mélanges.\n<CLM>\1\tArticle selon l'une quelconque des revendications 1 à 6, caractérisé en ce que la couche textile est choisie dans la liste constituée par : un non-tissé, un tricot, un tissu, une grille ou leur combinaison. 10\n<CLM>\1\tArticle selon l'une quelconque des revendications 1 à 7, caractérisé en ce que la couche textile comprend des fibres et/ou des fils choisis dans le ou les matériaux suivants : le verre, les céramiques, des fibres optiques, des fils à base d'alliages métalliques, le basalte, le carbone, les polyesters, les polyamides, les aramides, le polyvinylalcool (PVA), ou leurs 15 mélanges.\n<CLM>\1\tArticle selon l'une quelconque des revendications 1 à 8, caractérisé en ce que le métal constitutif de la couche métallique est de l'aluminium.\n<CLM>\1\tArticle selon l'une quelconque des revendications 1 à 9, caractérisé en ce que le polymère de couplage représente de 0,5 à 25 °/(:), et de 20 préférence de 2 à 6 °/(:), en masse de la masse totale dudit article.\n<CLM>\1\tArticle selon l'une quelconque des revendications 1 à 10, caractérisé en ce que la couche métallique est recouverte d'un vernis afin d'éviter son oxydation et/ou sa corrosion, représentant moins de 1% massique de masse dudit article. 25\n<CLM>\1\tProcédé de dépôt d'une couche métallique selon au moins la face externe d'une couche textile, ladite face externe comprenant au moins un polymère en mélange avec au moins un plastifiant formant une première matrice, pour l'obtention d'un article selon l'une quelconque des revendications 1 à 11, caractérisé en ce qu'il comprend les étapes 30 successives suivantes : 3044026 30 a) Préparation d'une solution ou d'une dispersion comportant un polymère de couplage ou un mélange de polymères de couplage, le(s)dit(s) polymère(s) étant porteur(s) de fonctions de couplage capables de réaliser des liaisons chimiques entre le polymère de 5 couplage et la première matrice, et de fonctions de couplage capables de réaliser des liaisons chimiques entre le polymère de couplage et le métal de la couche métallique, ces fonctions pouvant être identiques ou différentes, b) Ensimage d'au moins la face externe de la couche textile 10 comprenant la première matrice avec la solution ou dispersion préparée à l'étape a), c) Application d'un traitement thermique permettant notamment de fixer chimiquement le polymère de couplage à la surface de la première matrice de la couche textile, de manière à fixer une 15 couche de polymère intermédiaire sur la première matrice couche textile, d) Métallisation, par dépôt de vapeurs de métal sous pression réduite, d'au moins une partie de la face externe de la couche textile précédemment traitée, entraînant la formation de liaisons 20 chimiques entre la couche de polymère intermédiaire et la couche métallique formée.\n<CLM>\1\tProcédé selon la revendication 12, caractérisé en ce qu'il comprend une étape de nettoyage chimique de la première matrice, ladite étape consistant dans l'application d'une solution ou d'une dispersion 25 comprenant un tensio-actif ou un mélange de tensio-actifs et/ou un ou plusieurs agent(s) mouillant(s) sur la première matrice, cette étape de nettoyage ayant lieu préalablement à l'étape b) selon la première matrice non ensimée, ou concomitamment à l'étape b), dans ce cas le ou les tensio-actifs et/ou le ou les agent(s) mouillant(s) sont ajoutés à la solution 30 ou à la dispersion à l'étape a). 3044026 31\n<CLM>\1\tProcédé selon l'une ou l'autre des revendications 12 et 13, caractérisé en ce que la solution ou dispersion préparée à l'étape a) est réalisée avec de 1% à 20% d'agent(s) de couplage, de 50% à 95% de polymère(s) à fonctions réactives, et de 0,05% à 1% d'agent(s) de formulation, ces 5 pourcentages étant donnés sur l'extrait sec, par rapport à la masse totale de l'extrait sec correspondant à la solution ou dispersion préparée.\n<CLM>\1\tProcédé selon la revendication 14, caractérisé en ce que le ou les agent(s) de couplage est (sont) choisi(s) parmi les silanes, titanates, zirconates, aluminates, les isocyanates bloqués et complexes 10 orgonochromés.\n<CLM>\1\tProcédé selon l'une ou l'autre des revendications 14 et 15, caractérisé en ce que le(s) agent(s) de couplage est (sont) choisi(s) parmi les organosilanes porteurs de une à trois fonctions OH ou alcoxy, et d'au moins une partie organique R possédant une fonction permettant leur 15 greffage covalent sur le polymère à fonctions réactives et/ou sur la première matrice et/ou sur la couche métallisée.\n<CLM>\1\tProcédé selon l'une quelconque des revendications 12 à 16 caractérisé en ce que l'étape d) est suivie d'une étape de dépôt d'un vernis à la surface de la couche métallisée, afin d'éviter son oxydation et/ou sa 20 corrosion.